(57)【特許請求の範囲】
【請求項１】
木綿糸や絹糸、化繊糸を芯用とする糸に、楮やミツマタ、ガンピといった微細繊維と共に、花びら、または花びらに各種植物の微細片や金箔の細片、炭素やアルミニウムケイ酸塩といった鉱物微粉末が適宜組合せで組み合わされたものを絡めて付着結合し、それら複数本を集束、乾燥して一本の糸にしてなるものとしたことを特徴とする化粧糸。
【請求項２】
分散液とする水、糊材、楮やミツマタ、ガンピといった微細繊維、それに花びら、または花びらに各種植物の微細片や金箔の細片、炭素やアルミニウムケイ酸塩といった鉱物微粉末が適宜組合せで組み合わされたものを適量ずつ配合してなる処理液中で侵入処理することにより、木綿糸や絹糸、化繊糸を芯用とする糸に、それら微細繊維と共に、花びら、または花びらに各種植物の微細片や金箔の細片、炭素やアルミニウムケイ酸塩といった鉱物微粉末が組み合わされたものを絡めて付着結合し、それら複数本を集束，乾燥して一本の糸にしてなるものとしたことを特徴とする化粧糸。
【請求項３】
水槽に、分散液とする糊材、楮やミツマタ、ガンピといった微細繊維、それに花びら、または花びらに各種植物の微細片や金箔の細片、炭素やアルミニウムケイ酸塩といった鉱物微粉末が組み合わされたものを適量ずつ配合してなる処理液を入れ、この水槽に、木綿糸や絹糸、化繊糸を芯用とする糸、複数本を夫々別々に侵入させ、これら微細繊維と共に、花びら、または花びらに各種植物の微細片や金箔の細片、炭素やアルミニウムケイ酸塩といった鉱物微粉末が組み合わされたものを絡め取り、集束具を通して一本の糸とし、乾燥処理することを特徴とした装飾糸の製造方法。
【発明の詳細な説明】
【技術分野】
【０００１】
本発明は、数本の糸に花びらを連続して付着させ、よることなく拘束して１本の糸とした花びらを付着させた装飾糸およびその製造方法に関する。
【背景技術】
【０００２】
金糸・銀糸に代表される装飾糸は、金箔・銀箔を細く裁断して糸により込んで形成している。またビーズ玉を糸に通した装飾糸も知られている。
【特許文献１】特開２００２−５４０３８号公報
【発明の開示】
【発明が解決しようとする課題】
【０００３】
従来の装飾糸は、数種類の色糸をより込んで装飾糸とするため手間を要している。また人工的な色彩のみで趣が不足している難点があった。出願人は花びらの自然の色と形をそのまま利用できるように、花のもつ自然の美しいイメージを損うことなく繊維製品とすることを考えた。
【課題を解決するための手段】
【０００４】
発明者は、この点に鑑み試作研究を続けた結果、本発明に到達したものであって、本発明は、水槽に処理液を入れ、この処理液に有機合成糊材と微細繊維および花びらを分散させて配し、この処理液の中に数本の糸を通過させることによって、糸に微細繊維が花びらを伴って連続的に絡み付き、この数本の糸を集束して乾燥し、１本の装飾糸とするもので
糊材としては水溶性高分子材料を用い、花びらは紅花や菊の花びらを用いた。得られた装飾糸は細目の毛糸程度の太さで、混入した花びらが混在してやさしい模様となって現われる。
【発明の効果】
【０００５】
上述のように本発明の装飾糸は、糸の中に花びらが組み込まれるように、花びらの形を残しながら糸の表面に飛び出ることなく混在するため、織機にかけることができる。このため帯材料として又はハンドバッグのような袋物にあるいは手芸材料として広く利用でき優雅な模様と色彩が表現できる。
【発明を実施するための最良の形態】
【０００６】
添付図面により本発明の装飾糸およびその製造方法の実施の形態を説明すると、図１は本発明方法に使用する水槽の側面図であって、図２はその平面図を示している。
【０００７】
図中の符号（１）は処理水を入れる水槽であり、大きさは後記する実施例の場合は水１０Ｌの水槽を使用する。（２）は水槽一端の縁部に設けた櫛歯状の凹切込みのある板体である。（３）は水槽（１）の中央底部に配置した糸通し板で、この糸通し板（３）には糸通し溝（４）を数個設ける。また符号（５）は水槽（１）の他端側に設けた漏斗状の糸集束具である。（６）は糸巻き機であって前記糸集束具から排出される芯糸Ａを巻き取る輪状のものである。
【０００８】
本発明の装飾糸製造方法に使用する装置はこのような構成であり、水槽（１）に処理液として１０Ｌの水の中に配合剤として水溶性の高分子糊材・微細繊維および花びらを分散して入れ、必要に応じて他の装飾物を分散して混入することが可能である。
【０００９】
高分子糊材としては、ポリビニルアルコール（以下ＰＶＡという）やカルボキシメチルセルロース（以下ＣＭＣという）の少量と、微細繊維としては、紙漉材として用いられている楮（コウゾ）を主材として使用するが、当然ミツマタやガンピ等の使用も可能である。そして花びらとしては、出願人の土地の県花である紅花の花びらを主に使用する。紅花の花びらは黄紅色の美しい色で退色し難い特性を持つ点で適しているが、菊の花びら、タンポポの花びらなども使用できる。
【００１０】
又水槽中の処理液に入れる配合材としてこれらの他に、装飾糸に香りを持たせるため植物の葉の微細片や華かさを出す点で金箔の細片、あるいは異った手触り感を出すため炭素や白土等の鉱物微細粒も混入することも可能である。
【００１１】
上記構成の装置および処理液を使用しての本発明の装飾糸Ａおよび製造方法を説明する。添付図面図１の側面図、図２の平面図を参照して、図の左側には５個の糸巻きが配置され、この糸巻きからはそれぞれ木綿糸ａが５本派出されている。この木綿糸は顕微鏡的に見て多くの毛羽立ちが見られるため、後述する処理液の中の混合物の付着を効率的に加工
できるため適している。ここで用いられている５本の糸ａは４０番手の細目の糸である。
【００１２】
この糸巻きから繰り出される５本の糸ａは、水槽（１）縁に設けた櫛状板（２）の櫛歯凹部に分別して導入し、図示のように処理液の中に浸入させ、槽中央底部に設けた糸通し板（３）の糸通し溝（４）に、それぞれの糸ａを分別したまま挿通する。この糸通板（３）に設けた糸通し溝（４）は図示では明瞭でないが、水槽縁に設けた櫛状板（２）のよう
に下方に向けて切込みを設けた溝状であって、この溝（４）に糸ａを別々に通して、水槽端上方に設けた漏斗状の集束具（５）の広口側から処理液の中を通過した５本の木綿糸ａを入れ集束具（５）の細口側から集束して一本の芯糸Ａとして引き出し、水槽外の糸巻き機（６）によって巻き上げられて乾燥する。
【００１３】
さらに本発明で使用する糸ａは前記のように木綿糸が絡みの点ですぐれているが、絹糸やナイロン糸であっても集束具によって数本の糸ａが集束されるとき、花びらが糊材と微細繊維と数本の糸ａとによって拘束されるように絡み合うため乾燥後も花びらの脱落することがなかった。
また集束する糸ａの本数も繰返し試作実験をしてみても１〜２本の少数本では、花びらの絡み合いについて不満があったが、３本以上を使用したときには花びらの絡み合いについては不満がなく、乾燥後得られた装飾糸は花びらの脱落や糸外への飛び出しも見られず１本の装飾糸となって完成された。
【実施例】
【００１４】
（実施例１）
水（１０リットル）に１重量％となるように楮の微細繊維１００ｇを混合撹拌後、紅花の花びらを０．０００５重量％となるように５ｇ添加して撹拌する。０．１重量％ＰＶＡ水溶液を主成分とする合成糊を０．５重量％添加して撹拌し、用いる分散液とした。木綿の糸５本を図１、図２に示す要領で上記の溶液中を通過させ、枠に巻き取った。その状態
で乾燥させ、巻き返すことで紅花の花びらが連続的に接合された糸が得られた。
【００１５】
（実施例２）
水（１０リットル）に１重量％となるように楮の微細繊維１００ｇを混合撹拌後、紅花の花びらを０．０００５重量％となるように５ｇ添加して撹拌する。０．１重量％ＰＶＡ水溶液を主成分とする合成糊を０．５重量％添加して撹拌し、用いる分散液とした。木綿の糸３本を図１、図２に示す要領で上記の溶液中を通過させ、枠に巻き取った。その状態
で乾燥させ、巻き返すことで紅花の花びらが連続的に接合された糸が得られた。
【００１６】
（実施例３）
水（１０リットル）に１重量％となるようにガンピの微細繊維１００ｇを混合撹拌後、紅花の花びらを０．０００５重量％となるように５ｇ添加して撹拌する。０．１重量％ＣＭＣ水溶液を主成分とする合成糊を０．５重量％添加して撹拌し、用いる分散液とした。絹糸５本を図１、図２に示す要領で上記の溶液中を通過させ、枠に巻き取った。その状態
で乾燥させ、巻き返すことで紅花の花びらが連続的に接合された糸が得られた。得られた装飾糸は絹糸の光輝によって紅花の存在が一層きわ立ち美しい装飾糸が得られた。
【００１７】
（実施例４）
水に１重量％となるように楮の微細繊維を混合撹拌後、菊の花びらを０．０００５重量％となるように添加し、さらに０．０００５重量％のバジルの葉の小片を添加して撹拌する。０．１重量％ＰＶＡ水溶液を主成分とする合成糊を０．５重量％添加して撹拌し、用いる分散液とした。木綿の糸５本を図１、図２に示す要領で上記の溶液中を通過させ、枠に巻き取った。その状態で乾燥させ、巻き返すことで菊の花びらとバジルの葉とが連続的に接合された糸が得られた。この得られた糸は僅かにバジルの香りがある。
【００１８】
（実施例５）
水に１重量％となるように楮の微細繊維を混合撹拌後、紅花の花びらを０．０００５重量％となるように添加し、さらに０．０００５重量％のオレンジの果皮小片を添加して撹拌する。０．１重量％ＰＶＡ水溶液を主成分とする合成糊を０．５重量％添加して撹拌し、用いる分散液とした。木綿の糸５本を図１、図２に示す要領で上記の溶液中を通過させ、枠に巻き取った。その状態で乾燥させ、巻き返すことで紅花の花びらとオレンジの果皮小片が連続的に接合された糸が得られた。得られた糸は僅かにオレンジの香りがある。
【００１９】
（実施例６）
水に１重量％となるように楮の微細繊維を混合撹拌後、紅花の花びらを０．０００５重量％となるように添加し、さらに０．０００５重量％のローズヒップの乾燥果実小片を添加して撹拌する。０．１重量％ＰＶＡ水溶液を主成分とする合成糊を０．５重量％添加して撹拌し、用いる分散液とした。木綿の糸５本を図１、図２に示す要領で上記の溶液中を
通過させ、枠に巻き取った。その状態で乾燥させ、巻き返すことで紅花の花びらとローズヒップの果実小片が連続的に接合された糸が得られた。得られた糸は僅かにバラの香りがする。
【００２０】
（実施例７）
水に１重量％となるように楮の微細繊維を混合撹拌後、紅花の花びらを０．０００５重量％となるように添加し、さらに０．０００００２重量％の金箔の小片を添加して撹拌する。０．１重量％ＰＶＡ水溶液を主成分とする合成糊を０．５重量％添加して撹拌し、用いる分散液とした。
木綿の糸５本を図１、図２に示す要領で上記の溶液中を通過させ、枠に巻き取った。その状態で乾燥させ、巻き返すことで紅花の花びらと金箔が連続的に接合された糸が得られた。
【００２１】
（実施例８）
水に１重量％となるように楮の微細繊維を混合撹拌後、紅花の花びらを０．０００５重量％となるように添加し、さらに０．０００１重量％の炭素の粉末を添加して撹拌する。０．１重量％ＰＶＡ水溶液を主成分とする合成糊を０．５重量％添加して撹拌し、用いる分散液とした。木綿の糸５本を図１、図２に示す要領で上記の溶液中を通過させ、枠に巻
き取った。その状態で乾燥させ、巻き返すことで紅花の花びらと炭素粉末が連続的に接合された糸が得られた。
【００２２】
（実施例９）
水に１重量％となるように楮の微細繊維を混合撹拌後、紅花の花びらを０．０００５重量％となるように添加し、さらに０．００５重量％のアルミニウムケイ酸塩粉末、例えば市販品の品川化成（株）製「アロフェンＰ−１」を添加して撹拌する。０．１重量％ＰＶＡ水溶液を主成分とする合成糊を０．５重量％添加して撹拌し、用いる分散液とした。木
綿の糸５本を図１、図２に示す要領で上記の溶液中を通過させ、枠に巻き取った。その状態で乾燥させ、巻き返すことで紅花の花びらとアルミニウムケイ酸塩粉末が連続的に接合された糸が得られた。
【産業上の利用可能性】
【００２３】
織り地は少し厚手となるため帯やハンドバック、財布等の袋物あるいは帽子等の作品を造るのに適していて、紅花入りの場合は独特の黄紅色の紅花の花びらが点在して、染物やししゅうには見られない雅感があってこの糸の利用価値は大きい。
【図面の簡単な説明】
【００２４】
【図１】本発明製造方法に用いる装置の側面図
【図２】同装置の平面図
【符号の説明】
【００２５】
１  水槽
２  櫛歯状の糸通し板
３  糸通し板
４  糸通し溝
５  糸集束具
６  糸巻き機
ａ  細糸
Ａ  芯糸（乾燥前の糸）
【図１】
0004780763.tif 000002
【図２】
0004780763.tif 000003